(57)【特許請求の範囲】
【請求項１】
ポリテトラフルオロエチレン樹脂の焼成層内に光触媒微粒子が分散され、樹脂と光触媒微粒子との間に微小空気層が形成されて成る光触媒層の裏面に補強層が設けられ、該補強層の裏面に易接着性層が設けられ、該易接着性層の裏面に接着層が設けられていることを特徴とする光触媒シ−ト。
【請求項２】
光触媒層の表面粗さＲｚが４μｍ以下である請求項１記載の光触媒シ−ト。
【請求項３】
補強層が着色顔料または充填剤を含有するポリテトラフルオロエチレン樹脂の焼成層であり、易接着性層がコロイダルシリカを含有する熱溶融性パ−フロロ樹脂の焼成層である請求項１または２記載の光触媒シ−ト。
【請求項４】
ポリテトラフルオロエチレン樹脂の焼成層内の焼結された樹脂粒子間に間隙が残存している請求項１乃至３何れか記載の光触媒シ−ト。
【請求項５】
ポリテトラフルオロエチレン粉末と光触媒微粒子とのディスパ−ジョンをキャスティング用キャリヤに塗布し、この塗布層を乾燥、焼成及び冷却して光触媒層を形成し、更に、充填剤または無機顔料とポリテトラフルオロエチレン粉末とのディスパ−ジョンを光触媒層上に塗布、乾燥、焼成及び冷却して補強層を形成し、更にパ−フロロ樹脂粉末とコロイダルシリカとのディスパ−ジョンを塗布、乾燥、焼成及び冷却して易接着層を形成し、この易接着層に粘着剤を塗布し、更に剥離紙を接着し、而るのち、キャスティング用キャリヤを剥離することを特徴とする光触媒シ−トの製造方法。
【請求項６】
ポリテトラフルオロエチレン粉末と光触媒微粒子とのディスパ−ジョンをキャスティング用キャリヤに塗布し、この塗布層を乾燥、焼成及び冷却して光触媒層を形成し、更に、充填剤または無機顔料とポリテトラフルオロエチレン粉末とのディスパ−ジョンを光触媒層上に塗布、乾燥、焼成及び冷却して補強層を形成し、更にパ−フロロ樹脂粉末とコロイダルシリカとのディスパ−ジョンを塗布、乾燥、焼成及び冷却して易接着層を形成し、而るのち、キャスティング用キャリヤを剥離し、更に、前記の易接着層に粘着剤を塗布し、更に剥離紙を接着することを特徴とする光触媒シ−トの製造方法。
【発明の詳細な説明】
【０００１】
【発明の属する技術分野】
本発明は抗菌、除菌、防汚、防臭、浄化等に使用する光触媒シ−ト及びその製造方法に関するものである。
【０００２】
【従来の技術】
酸化物半導体である酸化チタン等の光触媒微粒子にバンドギャップ以上のエネルギ−を有する光を照射すると、励起により電子及び正孔が発生され、表面に近接した有機物や微生物が酸化により分解され、無機酸化物においては、最終酸化物にまで酸化されるに至る。
そこで、この光触媒微粒子をバインダ−で担持させた光触媒シ−トを所定の場所に配設し、空気中に浮遊する細菌や臭気性ガスを分解して抗菌、除菌、防汚、防臭、浄化等を行うことが提案されている。
【０００３】
従来、ビニルエ−テル−フルオロオレフィンコポリマ−やビニルエステル−フルオロオレフィンコポリマ−等のフッ素系ポリマ−とイソシアネ−ト系硬化剤等の架橋剤と光触媒微粒子との溶剤溶液を支持体上に塗布し、架橋反応で硬化させて光触媒層を形成することが公知である（特開平７−１７１４０８号）。
この光触媒層は、難分解性であるフッ素系ポリマ−をバインダ−としているから、活性化光触媒微粒子でバインダ−が酸化劣化されるのをよく防止でき、光触媒微粒子の安定な結着が期待できる。
【０００４】
【発明が解決しようとする課題】
しかしながら、光触媒微粒子の表面の大部分がバインダ−で覆われ、光触媒微粒子と空気との直接的な接触がそれだけ少なくなるので、空気中の細菌等に対する光触媒微粒子の酸化分解効率の低下が避けられない。
【０００５】
ところで、フッ素系ポリマ−の製膜法として、フッ素系ポリマ−のディスパ−ジョンを塗布し、加熱により塗布膜中の溶媒を蒸発させ、更に加熱焼成によりフッ素系ポリマ−粒子間を焼結することが知られている。この膜製法では、焼成に、前記した架橋硬化法に較べ相当に高温（３７０〜３９０℃）の加熱が必要である。
しかしながら、本発明者の検討結果によれば、フッ素系ポリマ−とし特にポリテトラフルオロエチレンを使用し、このポリテトラフルオロエチレン粉末と光触媒微粒子とのディスパ−ジョンを塗布し、焼成して得た光触媒層は、上記架橋硬化法による光触媒層に較べて著しく優れた分解性能を呈することが判明した。この高分解性能の原因を解明するために、その光触媒層の組織を顕微鏡で観察したところ、光触媒微粒子と樹脂との間に空気層が存在し、この空気層が繋がって連続気泡状を成していることが判明した。
【０００６】
上記空気層の形成は、ポリテトラフルオロエチレンポリマ−がビニルエ−テル−フルオロオレフィンコポリマ−やビニルエステル−フルオロオレフィンコポリマ−等のフッ素系ポリマ−に較べて難溶着性であり、しかも、光触媒微粒子に較べてポリテトラフルオロエチレンポリマ−の熱収縮率が著しく大きいために、焼成後の冷却時、光触媒微粒子と樹脂との界面が剥離され、樹脂の冷却収縮に伴いその剥離箇所の空間が拡大されていく結果であると推察される。
この推察の妥当性は、焼成による光触媒層の形成において、ポリテトラフルオロエチレンポリマ−に代えパ−フルオロアルキルビニルエ−テル−テトラフルオロエチレンコポリマ−を用いると、顕著な分解性能の低下が観られることからも、裏付けられる。
【０００７】
本発明の目的は、上記知見に基づき、ポリテトラフルオロエチレン粉末と光触媒微粒子とを含有するディスパ−ジョンの塗布・焼成で光触媒層を形成することにより、酸化分解効率に優れた光触媒シ−トを提供することにある。
【０００８】
【課題を解決するための手段】
請求項１に係る光触媒シ−トは、ポリテトラフルオロエチレン樹脂の焼成層内に光触媒微粒子が分散され、樹脂と光触媒微粒子との間に微小空気層が形成されて成る光触媒層の裏面に補強層が設けられ、該補強層の裏面に易接着性層が設けられ、該易接着性層の裏面に接着層が設けられていることを特徴とする。
請求項２に係る光触媒シートは、請求項１の光触媒シートにおいて、光触媒層の表面粗さＲｚが４μｍ以下とされている。
請求項３に係る光触媒シートは、請求項１または２の光触媒シ−トにおいて、補強層が着色顔料または充填剤を含有するポリテトラフルオロエチレン樹脂の焼成層であり、易接着性層がコロイダルシリカを含有する熱溶融性パ−フロロ樹脂の焼成層である。
請求項４に係る光触媒シートは、請求項１乃至３何れかの光触媒シ−トにおいて、ポリテトラフルオロエチレン樹脂の焼成層内の焼結された樹脂粒子間に間隙が残存している。
請求項５に係る光触媒シ−トの製造方法は、ポリテトラフルオロエチレン粉末と光触媒微粒子とのディスパ−ジョンをキャスティング用キャリヤに塗布し、この塗布層を乾燥、焼成及び冷却して光触媒層を形成し、更に、充填剤または無機顔料とポリテトラフルオロエチレン粉末とのディスパ−ジョンを光触媒層上に塗布、乾燥、焼成及び冷却して補強層を形成し、更にパ−フロロ樹脂粉末とコロイダルシリカとのディスパ−ジョンを塗布、乾燥、焼成及び冷却して易接着層を形成し、この易接着層に粘着剤を塗布し、更に剥離紙を接着し、而るのち、キャスティング用キャリヤを剥離することを特徴とする。
請求項６に係る光触媒シ−トの製造方法は、ポリテトラフルオロエチレン粉末と光触媒微粒子とのディスパ−ジョンをキャスティング用キャリヤに塗布し、この塗布層を乾燥、焼成及び冷却して光触媒層を形成し、更に、充填剤または無機顔料とポリテトラフルオロエチレン粉末とのディスパ−ジョンを光触媒層上に塗布、乾燥、焼成及び冷却して補強層を形成し、更にパ−フロロ樹脂粉末とコロイダルシリカとのディスパ−ジョンを塗布、乾燥、焼成及び冷却して易接着層を形成し、而るのち、キャスティング用キャリヤを剥離し、更に、前記の易接着層に粘着剤を塗布し、更に剥離紙を接着することを特徴とする。
【０００９】
【発明の実施の形態】
以下、図面を参照しつつ本発明の実施の形態について説明する。
図１は本発明に係る光触媒シ−トの一例を示している。
図１において、１はポリテトラフルオロエチレン樹脂の焼成層内に光触媒微粒子が分散され、樹脂と光触媒微粒子との間に微小空気層が形成されて成る光触媒層を示し、ポリテトラフルオロエチレン粉末と光触媒微粒子とを含有したディスパ−ジョンをキャスティング用キャリヤに塗布し、加熱により塗布層中の溶媒を蒸発除去し、更に加熱焼成によりポリテトラフルオロエチレン粒子間を焼結し、ついで冷却し、キャスティング用キャリヤから剥離することによって形成してあり、光触媒微粒子とポリテトラフルオロエチレン樹脂との間の空気層の生成は、上記冷却時でのポリテトラフルオロエチレン樹脂の光触媒微粒子よりも大なる熱収縮及びポリテトラフルオロエチレン樹脂の光触媒微粒子に対する非融着性に依存している。
【００１０】
上記光触媒微粒子には、優れた光触媒活性を呈するアナタ−ゼ型酸化チタン微粒子を使用することが好ましい。また、光触媒微粒子の活性を高めるために、アルカリ金属イオンを担持させることができる。
上記ポリテトラフルオロエチレン粉末の粒径は、０．２〜０．３μｍ、光触媒微粒子の粒径は、０．００７〜０．５μｍであり、焼成によりポリテトラフルオロエチレンの粒子間が焼結され、その焼成の温度でのポリテトラフルオロエチレン粒子の流動が実質状生じないためにポリテトラフルオロエチレン粒子の焼結箇所に間隙が形成され易く、この間隙が上記空気層に繋がって光触媒層組織の連続気泡化が促される。而して、ポリテトラフルオロエチレン樹脂と光触媒微粒子との空気層の厚みは、数ナノメ−タ〜数ミクロンの微細間隙であり、水等の液体の通過は生じないが、連続気泡のために空気は充分に出入りし得る。
上記ディスパ−ジョン中の光触媒微粒子の配合量が多すぎると、ポリテトラフルオロエチレンによる光触媒微粒子間の結着強度が不充分となるので、ポリテトラフルオロエチレン粉末／光触媒微粒子の混合比は、３／７〜８／２とすることが好ましい。
【００１１】
上記光触媒層は、上記した通り、ディスパ−ジョンのキャスティング用キャリヤへの塗布、乾燥、焼成、冷却、キャスティング用キャリヤからの剥離により製作され、光触媒層の表面平滑性はキャスティング用キャリヤの平滑性で規制される。而るに、光触媒層の表面粗さが大きすぎると、防汚に支障となり、また表面積が大となりその表面に突出する光触媒微粒子が多くなって光触媒微粒子の脱落防止上も好ましくないので、光触媒層の表面粗さＲｚ（JIS B 0601)は２μｍ以下とし、キャスティング用キャリヤの表面粗さＲｚは４μｍ以下とすることが好ましい。
このキャスティング用キャリヤには、上記表面粗さ以外に、上記焼成時の加熱によっても変形等を生じない耐熱性及び剥離性が要求され、金属箔や金属シ−トが適切である。
【００１２】
上記キャスティング用キャリヤへのディスパ−ジョンの塗布には、キャリヤをディスパ−ジョン中に浸漬して引き上げる方法、ディスパ−ジョンをスプレ−する方法、ディスパ−ジョンを刷毛塗する方法、ディスパ−ジョンを流延する方法、ロ−ルコ−タにより塗布する方法等を使用できる。上記ディスパ−ジョンの濃度は、塗布方法に応じて設定されるが、通常４０％〜６０％とされる。
【００１３】
図１において、２は補強層であり、上記キャスティング用キャリヤからの剥離時の張力に耐え得る強度を付与し、また、光触媒シ−トに所望の厚みを付与するために使用され、例えば、耐摩耗性充填剤や無機顔料を添加したポリテトラフルオロエチレン粉末のディスパ−ジョンの塗布、乾燥、焼成、冷却により形成できる。その厚みは、例えば、１０〜４０μｍとされる。
３は易接着性層であり、例えば、加熱溶融性パ−フロロ樹脂粉末（例えば、パ−フルオロアルキルビニルエ−テル−テトラフルオロエチレンコポリマ−やヘキサフルオロプロピレン−テトラフルオロエチレンコポリマ−の粉末。粒径０．２〜０．３μｍ）とコロイダルシリカ（粒径０．０１〜０．０２μｍ）とを含有するディスパ−ジョンの塗布、乾燥、焼成、冷却により形成できる。その厚みは、例えば、１〜５μｍとされる。この易接着性層においては、パ−フロロ樹脂とコロイダルシリカとの間が密着され、その間での空隙の発生が実質上ないので、緻密組織である。
４は接着層であり、粘着剤層を使用することが好ましく、シリコ−ン系、アクリル系等の通常の粘着剤を使用できる。
５は接着層４に接着した剥離紙である。
【００１４】
図１に示す光触媒シ−トの製造には、ポリテトラフルオロエチレン粉末と光触媒微粒子とのディスパ−ジョンをキャスティング用キャリヤに塗布し、この塗布層を乾燥、焼成及び冷却して光触媒層１を形成し、更に、充填剤または無機顔料とポリテトラフルオロエチレン粉末とのディスパ−ジョンを光触媒層層上に塗布、乾燥、焼成及び冷却して補強層２を形成し、更にパ−フロロ樹脂粉末とコロイダルシリカとのディスパ−ジョンを塗布、乾燥、焼成及び冷却して易接着層３を形成し、この易接着層３に粘着剤４を塗布し、更に剥離紙５を接着してから、光触媒シ−トをキャスティング用キャリヤから剥離する方法、上記易接着層３の形成後に、三層（光触媒層１と補強層２と易接着性層３）を一体的にキャスティング用キャリヤから剥離し、更に粘着剤４の塗布及び剥離紙５の接着を行う方法によることができる。
【００１５】
本発明に係る光触媒シ−トにおいては、ディスパ−ジョンの光触媒微粒子と樹脂バインダ−との間に空気層が存在し、この空気層が光触媒層の連続気泡組織のために外気と通じているから、空気が光触媒微粒子の外表面にほぼ全面で接触して通過し、空気中の細菌や有害ガスを活性化光触媒微粒子で効率よく酸化分解できる。
また、光触媒微粒子を担持している樹脂が難分解性のポリテトラフルオロエチレンであるから、樹脂バインダ−を崩壊無く長期安定に保持でき、かつ、光触媒微粒子を樹脂層の気泡内に抱き込ませてあるから、光触媒微粒子を長期にわたり安定に担持できる。
従って、空気中の細菌や有害ガスを長期にわたり効率よく酸化分解できる。
【００１６】
特に、上記実施例の光触媒シ−トにおいては、上記補強層が光触媒層と同様に連続気泡化されても、活性化光触媒微粒子による酸化分解で発生する水酸ラジカルや活性酸素が、緻密組織の易接着層のために接着剤層から確実に遮断されるから、光触媒微粒子の活性化に基づく接着剤層の劣化を防止でき、長期の安定な接着使用を保証できる。
勿論、積層状態で保管しても、剥離紙によって光触媒層と粘着剤層との直接接触を防止できるから、保管中での紫外線の入射で光触媒微粒子が活性化しても、接着剤層を安定に保持できる。
【００１７】
本発明に係る光触媒シ−トの使用中での活性化（励起）は、紫外線の照射の外、プラズマ照射によっても行うことができる。
本発明に係る除菌、防汚、防臭、浄化等に使用でき、具体的には、空気浄化装置や冷蔵庫内に粘着固定し、建物の内装材から発生する溶剤ガスの分解除去や果物や農作物の熟成を速めるエチレンの分解除去等に使用できる。
なお、紫外線の照射条件が比較的緩い場合、本発明に係る光触媒シ−トは、補強層の裏面にスパッタリングやコロナ処理等の易接着化処理を施し、この処理面に接着剤層を設ける形態で実施することもできる。
【００１８】
【実施例】
〔実施例〕
ポリテトラフルオロエチレン粉末（粒子径ほぼ０．２５μｍ）とアナタ−ゼ型酸化チタン微粒子（粒子径０．０２μｍ）を重量比６：４で含有する固形分濃度４０％の水ディスパ−ジョンを調製した。
このディスパ−ジョンに厚さ５０μｍ、表面粗さＲｚ３．８μｍのステンレス箔を浸漬し引上げ、１００℃×６０秒の加熱で水を蒸発・除去し、更に３９０℃×９０秒の加熱で焼成し、厚み７μｍの光触媒層を形成した。
次に、ポリテトラフルオロエチレン粉末の水ディスパ−ジョンに緑色無機顔料を１０重量％添加し、このディスパ−ジョンへの上記光触媒層付きステンレス箔の浸漬・引上げ、１００℃×６０秒での水の蒸発除去、３９０℃×９０秒での焼成の一連の処理を二回行って、厚み２１μｍの補強層を形成した。
次に、パ−フルオロアルキルビニルエ−テル−テトラフルオロエチレン共重合体の水ディスパ−ジョンにコロイダルシリカ（粒径０．０１〜０．０２μｍ）を２０重量％添加し、このディスパ−ジョンへの浸漬・引上げ、１００℃×６０秒での水の蒸発除去、３９０℃×９０秒での焼成を行って厚さ２μｍの緻密な易接着性層を形成した。
これらの三層の積層厚みは３０μｍであり、この積層体をステンレス箔から剥離し、易接着性層にアクリル系粘着剤を乾燥厚さ５０μｍで塗布して光触媒シ−トを得た。この光触媒シ−トの光触媒層の表面粗さＲｚは１．８μｍであった。
【００１９】
この光触媒シ−トの５ｃｍ×５ｃｍ片に対し、大腸菌濃度１０5個／ミリリットルの菌液０．５ミリリットルを光触媒層上に滴下し、ブラックライト（紫外線強度０．１ｍＷ／ｃｍ2）を照射し、寒天培養してコロニ−数を測定する殺菌試験を行ったところ、１時間照射で菌数１０個以下に減少した。光照射なしの場合、３時間経過後でも、菌数は殆ど減少せず、ほぼ１０5個のままであった。
また、市販の１５Ｗのブラックライトをセットした内容積４リットルの密閉容器中に、光触媒シ−トの５ｃｍ×５ｃｍ片を光触媒層をブラックライトに向けて配置し、悪臭物質としてアセトアルデヒド１００ｐｐｍを注入した後、ブラックライトを点灯して１ｍＷ／ｃｍ2の紫外線を照射し、所定時間の照射後、ガスクロマトグラフを用いて容器内のアセトアルデヒド濃度を測定するアセトアルデヒド分解試験を行ったところ、６０分紫外線照射でアセトアルデヒド濃度が３０ｐｐｍに減少した。
【００２０】
〔比較例〕
実施例に対し、光触媒層形成用の水ディスパ−ジョン中のポリテトラフルオロエチレンに代え、パ−フルオロアルキルビニルエ−テル−テトラフルオロエチレン共重合体を使用した以外、実施例と同じとした。
実施例と同様にして殺菌試験を行い、光照射１時間後の菌数を測定したところ、約１０4個であった。
また、実施例と同様にしてアセトアルデヒド分解試験を行い、６０分紫外線照射後でのアセトアルデヒド濃度を測定したところほぼ９０ｐｐｍであった。
【００２１】
このように、比較例が実施例に較べ、殺菌性及びアセトアルデヒド分解性等に劣るのは、パ−フルオロアルキルビニルエ−テル−テトラフルオロエチレン共重合体が光触媒微粒子によく加熱融着し、光触媒微粒子の表面の大部分がパ−フルオロアルキルビニルエ−テル−テトラフルオロエチレン共重合体で覆われる結果であると推定される。
【００２２】
なお、実施例品においては、３ｍＷ／ｃｍ2×２０００時間の過酷な紫外線照射のもとでも、接着剤層に何等の異常も観られず、剥離は生じなかったが、易接着性層を省略し、補強層の裏面をスパッタリング処理し、この処理面に粘着剤層を設けたものでは、３ｍＷ／ｃｍ2×１００時間の紫外線照射で粘着剤層に剥離が生じた。
【００２３】
【発明の効果】
本発明に係る光触媒シ−トにおいては、光触媒微粒子とバインダ−樹脂との間に微細空気層が存在し、その空気層と樹脂層の連続気泡との繋りにより外部の空気が光触媒微粒子のほぼ全面に接触して流通するから、その空気中細菌等に対する活性光触媒微粒子の酸化分解効率を向上できる。
また、光触媒微粒子が樹脂バンンダ−内に抱えられ、かつ樹脂自体が難分解性であるから、光触媒微粒子を安定に担持できる。
従って、本発明に係る光触媒シ−トによれば、長期間優れた効率で除菌、防汚、防臭、浄化を行い得る。
【図面の簡単な説明】
【図１】本発明に係る光触媒シ−トを示す図面である。
【符号の説明】
１          光触媒層
２          補強層
３          易接着性層
４          粘着剤層
５          剥離紙
【図１】
0003831080.tif 000002